(57)【要約】【課題】フライアッシュ中の未燃カーボン含有率に応じて捕集剤の添加量を調整することで、その捕集剤の供給過剰を防止することのできる未燃カーボンの除去方法を提供する。【解決手段】フライアッシュｆ１に水ｗを加えて生成したスラリーｆ２に捕集剤ｋを添加して剪断翼４ａの回転による剪断力を付与し、更にそのスラリーｆ４に起泡剤ｂを添加すると共に空気ａｉｒを供給して気泡を発生し、この気泡にフライアッシュ中の未燃カーボンｃ１を付着させて浮上させ、フライアッシュｆ６と未燃カーボンｃ１とを分離するフライアッシュ中の未燃カーボンの分離方法において、水ｗが加えられてスラリーｆ２を生成するフライアッシュｆ１中の未燃カーボン量を測定し、捕集剤ｋの添加量を調整する。【選択図】図２
2010017619.tif 000002
【特許請求の範囲】
【請求項１】
フライアッシュに水を加えて生成したスラリーに捕集剤を添加して剪断翼の回転による剪断力を付与し、更にそのスラリーに起泡剤を添加すると共に空気を供給して気泡を発生し、この気泡にフライアッシュ中の未燃カーボンを付着させて浮上させ、フライアッシュと未燃カーボンとを分離するフライアッシュ中の未燃カーボンの分離方法において、
水が加えられてスラリーを生成するフライアッシュ中の未燃カーボン量を測定し、捕集剤の添加量を調整することを特徴とするフライアッシュ中の未燃カーボンの分離方法。
【請求項２】
前記フライアッシュの一部を所定の振動が与えられたフィルタに捕集し、そのフィルタの振動数の減衰の変化量より未燃カーボン量を算出することを特徴とする請求項１記載のフライアッシュ中の未燃カーボンの分離方法。
【請求項３】
前記フライアッシュの一部を秤量し、この秤量したフライアッシュを燃焼させて発生した二酸化炭素を測定し、前記秤量したフライアッシュの重量と発生した二酸化炭素量から未燃カーボン量を算出することを特徴とする請求項１又は２記載のフライアッシュ中の未燃カーボンの分離方法。
【請求項４】
フライアッシュを貯留するフライアッシュタンクと、このフライアッシュタンクから供給されたフライアッシュに水を加えてスラリーを生成するスラリータンクと、生成されたスラリーに捕集剤を添加して剪断翼を回転させて剪断力を付与する攪拌タンクと、剪断力が付与されたスラリーに起泡剤を添加して空気を供給して気泡を発生させてこの気泡に未燃カーボンを付着させて浮上させる分離装置とを備え、
前記フライアッシュタンクとスラリータンクとに連通するフライアッシュ供給管に、この供給管よりフライアッシュの一部を吸引する吸引管と、この吸引管より吸引されたフライアッシュ中の未燃カーボンを測定する測定装置とを設け、この測定装置により測定された未燃カーボン量に基づいて前記捕集剤添加量を調整する制御装置を設けたことを特徴とするフライアッシュ中の未燃カーボンの分離装置。
【請求項５】
前記吸引管は、供給管の略中心部を流通するフライアッシュを抜き出せるように伸縮自在に形成されていることを特徴とする請求項４記載のフライアッシュ中の未燃カーボンの分離装置。
【発明の詳細な説明】
【技術分野】
【０００１】
本発明は、フライアッシュ中の未燃カーボンを分離して除去する処理方法に関するものである。
【背景技術】
【０００２】
石炭火力発電所で石炭を燃焼させた際に発生する焼却廃ガスに含まれるフライアッシュは集塵機で捕集・回収され、この回収されたフライアッシュはコンクリート混和材やフライアッシュセメント等に利用されている。
【０００３】
このようなコンクリート混和材やフライアッシュセメントに用いられるフライアッシュは、フライアッシュ中の未燃カーボンがＡＥ減水剤等を吸収して浮き上がり、コンクリートの打継部に黒色部が発生するなどの弊害があり、また、人工軽量骨材の品質が低下するという理由から、未燃カーボンの少ないものが利用されている。
【０００４】
その未燃カーボンの除去方法として、水を添加されたスラリー状のフライアッシュに捕集剤を添加すると共に剪断力を付与し、これに空気を吹き込んで発生させた気泡に未燃カーボンを付着させて浮上させ、フライアッシュから未燃カーボンを除去する方法が提案されている（例えば、特許文献１参照）。
【特許文献１】特許第３６１３３４７号公報
【発明の開示】
【発明が解決しようとする課題】
【０００５】
前記フライアッシュに含まれる未燃カーボン含有率は０．２〜５ｗｔ％の範囲で変動するので、捕集剤が不足した場合に、未燃カーボンが除去しきれずにフライアッシュに残留してしまうことがある。そこで、捕集剤の添加量を、未燃カーボン含有率が高いときの添加量で固定し、常にその添加量で供給し続けることが行われている。
【０００６】
従って、未燃カーボン含有率が低下したときには捕集剤が過剰供給となり、その過剰供給による運転コストが問題となっていた。特に、その捕集剤には灯油や軽油が使用されているので、これらの高騰により運転コストが増加している。
【０００７】
本発明は、上述の問題点に着目し、フライアッシュ中の未燃カーボン含有率に応じて捕集剤の添加量を調整することで、その捕集剤の供給過剰を防止することを目的とする。
【課題を解決するための手段】
【０００８】
本発明に係るフライアッシュ中の未燃カーボン除去方法は、上記目的を達成するため、次のように構成されている。
【０００９】
１．  フライアッシュに水を加えて生成したスラリーに捕集剤を添加して剪断翼の回転による剪断力を付与し、更にそのスラリーに起泡剤を添加すると共に空気を供給して気泡を発生し、この気泡にフライアッシュ中の未燃カーボンを付着させて浮上させ、フライアッシュと未燃カーボンとを分離するフライアッシュ中の未燃カーボンの分離方法において、水が加えられてスラリーを生成するフライアッシュ中の未燃カーボン量を測定し、捕集剤の添加量を調整することを特徴としている。
【００１０】
２．  前記フライアッシュの一部を所定の振動が与えられたフィルタに捕集し、そのフィルタの振動数の減衰の変化量より未燃カーボン量を算出することを特徴としている。
【００１１】
３．  前記フライアッシュの一部を秤量し、この秤量したフライアッシュを燃焼させて発生した二酸化炭素を測定し、前記秤量したフライアッシュの重量と発生した二酸化炭素量から未燃カーボン量を算出することを特徴としている。
【００１２】
更に、本発明に係るフライアッシュ中の未燃カーボン除去装置は、次のように構成されている。
４．  フライアッシュを貯留するフライアッシュタンクと、このフライアッシュタンクから供給されたフライアッシュに水を加えてスラリーを生成するスラリータンクと、生成されたスラリーに捕集剤を添加して剪断翼を回転させて剪断力を付与する攪拌タンクと、剪断力が付与されたスラリーに起泡剤を添加して空気を供給して気泡を発生させてこの気泡に未燃カーボンを付着させて浮上させる分離装置とを備え、前記フライアッシュタンクとスラリータンクとに連通するフライアッシュ供給管に、この供給管よりフライアッシュの一部を吸引する吸引管と、この吸引管より吸引されたフライアッシュ中の未燃カーボンを測定する測定装置とを設け、この測定装置により測定された未燃カーボン量に基づいて前記捕集剤添加量を調整する制御装置を設けたことを特徴としている。
【００１３】
５．  前記吸引管は、供給管の略中心部を流通するフライアッシュを抜き出せるように伸縮自在に形成されていることを特徴としている。
【発明の効果】
【００１４】
本発明に係るフライアッシュ中の未燃カーボンの除去方法は、スラリー調整槽に投入されるフライアッシュ中の未燃カーボン量をインライン計測するようにしたので、表面改質装置に供給されるスラリーを構成するフライアッシュ中の未燃カーボン量が事前に把握することができ、その未燃カーボン量に適した捕集剤の添加量とすることができる。
【００１５】
結果、捕集剤の過剰添加が防止され、その過剰添加分のコストを削減することができる。
【００１６】
そして、コンクリート混和材やフライアッシュセメントとして使用されるフライアッシュ中の未燃カーボン含有率のバラツキが抑制されるので、高品質のフライアッシュが得られる。
【発明を実施するための最良の形態】
【００１７】
以下、図面を参照して本発明について説明する。
図１は、本発明に係るフライアッシュ中の未燃カーボンを除去する処理工程の概略を示している。
【００１８】
その処理工程は、フライアッシュｆ１を受け入れるフライアッシュタンク１と、フライアッシュｆ１に水を加えてスラリーｆ２を形成するスラリー調整槽２と、捕集剤ｋを添加されたスラリーｆ３に剪断力を付与して未燃カーボンの表面を改質する表面改質機４と、改質されたスラリーｆ４に起泡剤を加えて気泡を発生させ、この気泡にフライアッシュ中の未燃カーボンを付着させて浮上させて分離する浮選機７と、この浮選機７からのテーリングｆ６を脱水するフィルタープレス８と、浮選機７からのフロスｃ１を脱水して未燃カーボンｃ２を得るためのフィルタープレス９等を備えている。
【００１９】
前記スラリー調整槽２は、フライアッシュｆ１と水ｗとでスラリーｆ２を生成するために備えられ、スラリーｆ２を攪拌する攪拌羽根が内部に設けられている。調整されるスラリーｆ２のフライアッシュ濃度は３〜５０重量％の範囲となっている。スラリー調整槽２の前段には、フライアッシュタンク１と水供給設備が設けられ、スラリー調整槽２の後段
には、スラリーｆ２を表面改質機４へ移送するためのポンプｐ１が備えられている。
【００２０】
前記表面改質機４は、円筒状本体と、この本体を複数の小部屋に仕切る複数の仕切壁と、回転軸に放射状に固定された複数の攪拌羽根とを備えている。また、表面改質機４の前段には、捕集剤を貯蔵する捕集剤タンクと、捕集剤を表面改質機４に供給するためのポンプｐ２が設けられている。捕集剤としては、灯油、軽油、重油等が使用されており、その添加量はフライアッシュ中の未燃カーボン量の５〜１０重量％の範囲に調整されている。
【００２１】
調整槽５は、捕集剤ｋが添加され表面改質機４で剪断力を付与されたスラリーｆ４に、起泡剤タンク６からポンプｐ３を介して供給された起泡剤ｂを添加してこれらを混合するための攪拌羽根を備えている。調整槽５の後段には、調整されたスラリーｆ５を浮選機７に移送するポンプｐ４が設けられている。起泡剤としては、メチルイソブチルカルビノールを用いることができる。
【００２２】
浮選機７は、気泡にフライアッシュの未燃カーボンを付着させて浮上させ、未燃カーボンｃ１と、未燃カーボンが除去されたフライアッシュｆ６とに分離するものであり、浮選機７の上方には、泡を発生させるための空気供給設備が設けられている。浮選機７の後段には、テーリングをフィルタープレス８に移送するポンプｐ４が設けられている。
【００２３】
フィルタープレス８は、浮選機７からのフライアッシュｆ６を固液分離して脱水するために備えられ、脱水されたフライアッシュｆ７が回収されるようになっている。また、フィルタープレス８から排出された水は、ポンプｐ６を介してスラリー調整槽２に循環水ｗ２として戻され、再利用されている。
【００２４】
フィルタープレス９は、浮選機７からの未燃カーボンｃ１を含むフロスを固液分離するために備えられ、分離されたケーキに含まれる未燃カーボンｃ２を燃料として利用することができる。また、フィルタープレス９から排出された水は、ポンプｐ７を介してスラリー調整槽２に循環水ｗ２として戻され、再利用されている。
【００２５】
次に、本発明に係るフライアッシュ中の未燃カーボンを除去する方法について、詳細を説明する。
図２に示すように、本発明に係るフライアッシュ中の未燃カーボン除去方法におけるインライン計測装置１１は、フライアッシュタンク１から定量供給装置１６へ供給する供給管１０ａに設けた吸引管１０ｂを介してフライアッシュをサンプリングするようになっている。また、計測装置１１は、測定した未燃カーボン量に応じて捕集剤供給ポンプｐ２に制御信号ｓ１を送信して供給量が制御されるようになっている。
【００２６】
詳しくは、前記計測装置１１は、図３に示すように、未燃カーボン量と、その未燃カーボン量に適した捕集剤添加量との関係が予め入力されており、その入力された値に基づいて自動的に捕集剤の添加量を調整するようになっている。捕集剤の添加量が多めに設定されていれば未燃カーボンの除去性能の著しい低下を防ぐことができるので、図３に示されている添加量は、最少添加量が示されている。従って、捕集剤の添加量は図３のおよそ２倍程度の範囲内となるように調整されている。
【００２７】
更に、吸引管１０ｂを介して計測装置１１に導入されたフライアッシュは、所定の振動が与えられたフィルタに捕集されるようになっており、フライアッシュが捕集されたフィルタの振動数の減衰の変化量から未燃カーボン量を算出するようになっている（フィルタ振動法）。
【００２８】
また、計測装置１１に導入されたフライアッシュの一部は、その重量が秤量され、高温
炉により燃焼される。この燃焼により発生した二酸化炭素量を測定し、そのフライアッシュ中の未燃カーボン量が算出される（強熱減量法）。
【００２９】
前記フィルタ振動法と強熱減量法とは、それぞれ連続測定が可能であり、スラリータンクに供給されるフライアッシュ中の未燃カーボン量がインラインで連続的に測定されている。また、フィルタ振動法と強熱減量法とにより未燃カーボン量を計測するようにしているので、測定精度を高めることができる。また一方の測定手段が停止したりしても他方の測定手段が測定し続けることができる。
【００３０】
本発明により、スラリータンクに供給されるフライアッシュ中の未燃カーボン量を自動計測するようにしたので、スラリー中の未燃カーボン量が把握されるようになり、その未燃カーボン量に適した捕集剤を添加するようにしたので、フライアッシュに最適な処理条件を適時に提供することができる。
【００３１】
結果、捕集剤の過剰添加が防止され、その過剰添加分のコストを削減することができる。
【００３２】
そして、コンクリート混和材やフライアッシュセメントとして使用されるフライアッシュ中の未燃カーボン含有率のバラツキが抑制されるので、高品質のフライアッシュが得られる。
【図面の簡単な説明】
【００３３】
【図１】本発明に係るフライアッシュ中の未燃カーボン除去方法の概略工程図である。
【図２】フライアッシュタンクからスラリータンクへ供給されるフライアッシュ中の未燃カーボン量を計測する装置の概略説明図である。
【図３】フライアッシュ中の未燃カーボン量と捕集剤の添加量とを示すグラフである。
【符号の説明】
【００３４】
１  フライアッシュタンク
２  スラリー調整槽
３  捕集剤タンク
４  表面改質機（攪拌槽）
４ａ  剪断翼
５  調整槽
６  起泡剤タンク
７  浮選機
８，９  フィルタープレス
１０ａ  供給管
１０ｂ  吸引管
１１  計測装置
ｓ１  制御信号
ｗ  水
ｗ２  循環水
ｋ  捕集剤
ｂ  起泡剤
ｃ１  浮選機で分離された未燃カーボン
ｃ２  脱水された未燃カーボン
ｆ１  フライアッシュ
ｆ２  フライアッシュスラリー
ｆ３  捕集剤の添加されたフライアッシュスラリー
ｆ４  剪断力の付与され表面改質されたフライアッシュスラリー
ｆ５  起泡剤の添加されたフライアッシュスラリー
ｆ６  浮選機で未燃カーボンが除去されたフライアッシュスラリー
ｆ７  脱水されたフライアッシュスラリー
【図１】
2010017619.tif 000003
【図２】
2010017619.tif 000004
【図３】
2010017619.tif 000005